(57)【特許請求の範囲】
【請求項１】
（Ａ）ポリアミド樹脂と、
（Ｂ）銅化合物と、
（Ｃ）アルカリ金属及び／又はアルカリ土類金属の臭化物と、
（Ｄ）塩基性化合物と、
を、含有し、
前記（Ｂ）銅化合物が、ハロゲン化銅化合物であり、
前記（Ｄ）塩基性化合物が、酸化カルシウム、水酸化カルシウム、及び酸化亜鉛からなる群より選ばれる１種以上であり、
前記（Ｄ）塩基性化合物の含有量が、ポリアミド樹脂組成物１００質量％に対して、０．０１〜０．２質量％である、
ポリアミド樹脂組成物。
【請求項２】
ポリアミド樹脂組成物中に含まれるハロゲン元素／銅元素のモル比が、２／１〜５０／１である、請求項１に記載のポリアミド樹脂組成物。
【請求項３】
（Ｅ）脂肪酸エステル、脂肪酸アミド、及び脂肪酸金属塩からなる群より選ばれる１種以上の脂肪酸化合物をさらに含む、請求項１又は２に記載のポリアミド樹脂組成物。
【請求項４】
前記（Ｅ）脂肪酸化合物の酸価が、１０ｍｇ／ｇ以下である、請求項３に記載のポリアミド樹脂組成物。
【請求項５】
前記（Ｅ）脂肪酸化合物が、金属含有量が３．５〜１１．５質量％の高級脂肪酸金属塩である、請求項３又は４に記載のポリアミド樹脂組成物。
【請求項６】
ポリアミド樹脂組成物中に含まれる銅元素の割合が、ポリアミド樹脂組成物１００質量％に対し、０．００５質量％以上である、請求項１乃至５のいずれか一項に記載のポリアミド樹脂組成物。
【請求項７】
ポリアミド樹脂組成物中に含まれる、
（前記（Ｃ）アルカリ金属及び／又はアルカリ土類金属の臭化物）／（前記（Ｄ）塩基性化合物）の質量比が、１００／１〜１／１００である、請求項１乃至６のいずれか一項に記載のポリアミド樹脂組成物。
【請求項８】
（Ｆ）無機充填材をさらに含有する、請求項１乃至７のいずれか一項に記載のポリアミド樹脂組成物。
【請求項９】
前記（Ａ）ポリアミド樹脂の融点＋３０℃の温度で、圧延鋼材（ＳＳ４００）と１２時間接触させたときに、圧延鋼材の表面に銅元素の析出が発生しない、請求項１乃至８のいずれか一項に記載のポリアミド樹脂組成物。
【請求項１０】
請求項１乃至９のいずれか一項に記載のポリアミド樹脂組成物を含有する成形体。
【請求項１１】
自動車部品である請求項１０に記載の成形体。
【発明の詳細な説明】
【技術分野】
【０００１】
本発明は、ポリアミド樹脂組成物及び成形体に関する。
【背景技術】
【０００２】
ポリアミド樹脂は、優れた機械的特性（機械的強度、剛性や耐衝撃性など）、靭性、耐熱性、耐薬品性、耐薬品性を有することから、従来から、衣料、産業資材、自動車、電気・電子その他の工業といった様々な産業分野で利用されている。
特に、ポリアミド樹脂は、他の樹脂に比して耐熱エージング性に優れているため、自動車エンジンルーム内などの非常に大きな熱を帯びる箇所の部品用素材として好適に用いられている。
【０００３】
自動車エンジンルームに関しては、最近では、自動車エンジンルームに用いられる部品の高密度化、及びエンジン出力の増加に伴い、エンジンルーム内の環境温度がますます高くなっている。そのため、従来存在するレベルを有意に超えるような、優れた耐熱エージング性を長期間維持可能なポリアミド樹脂が求められている。
【０００４】
従来、ポリアミド樹脂の耐熱エージング性を向上させる技術として、銅化合物（銅の酸化物又は塩）とハロゲン化合物を添加する技術が知られている。
【０００５】
前記ハロゲン化合物の中でも、ヨウ素化合物を添加することが一般的であり、ポリアミド樹脂と、銅化合物、ヨウ素化合物、及び脂肪族カルボン酸誘導体を配合する技術が知られている（例えば、特許文献１参照）。
【０００６】
しかしながら、ヨウ素は地中より採掘される資源であり、効率的に採掘できる地域が限られていることから、ヨウ素化合物は近年価格が高騰してきており、ヨウ素化合物を用いるとコスト高を招来するという問題を有している。
【０００７】
一方で、臭素は海水等から採取できる資源であるため、非常に安価であり、ヨウ素に比べて産業上有用な資源である。そのため、ポリアミド樹脂の耐熱エージング性を向上させるために、ヨウ素化合物の代わりに臭素化合物を添加する技術も開発されている（例えば、特許文献２、３参照）。
【先行技術文献】
【特許文献】
【０００８】
【特許文献１】特開平７−１８１７６号公報
【特許文献２】国際公開２０１３−１４３８５８号パンフレット
【特許文献３】特表２０１１−５１１０９７号公報
【発明の概要】
【発明が解決しようとする課題】
【０００９】
しかしながら、臭素化合物はヨウ素化合物に比べて金属腐食が起こりやすいことから、それらを含むポリアミド樹脂組成物を自動車エンジンルーム用の部品などの素材として使用するに当たり、押出機、成形機などの加工機械の金属部品に対する腐食等に懸念があり、使用する条件等を考慮する必要がある。従って、従来よりもさらに金属腐食性が抑制されたポリアミド樹脂組成物が求められている。
【００１０】
そこで、本発明においては、耐熱エージング性に優れ、金属腐食性が効果的に抑制され、かつ銅析出性についても抑制されたポリアミド樹脂組成物を提供することを目的とする。
【課題を解決するための手段】
【００１１】
本発明者らは上記課題を解決するため鋭意検討した結果、ポリアミド樹脂と、銅化合物と、アルカリ金属及び／又はアルカリ土類金属の臭化物と、両性化合物及び／又は塩基性化合物とを含むポリアミド樹脂組成物が、上記課題を解決できることを見出し、本発明を完成するに至った。
すなわち、本発明は以下のとおりである。
【００１２】
〔１〕
（Ａ）ポリアミド樹脂と、
（Ｂ）銅化合物と、
（Ｃ）アルカリ金属及び／又はアルカリ土類金属の臭化物と、
（Ｄ）両性化合物及び／又は塩基性化合物と、
を、含有するポリアミド樹脂組成物。
〔２〕
前記（Ｄ）両性化合物及び／又は塩基性化合物が、
炭酸金属塩、重炭酸金属塩、金属水酸化物、金属酸化物、及びこれらの固溶体からなる群より選ばれる１種以上である、前記〔１〕に記載のポリアミド樹脂組成物。
〔３〕
前記（Ｄ）両性化合物及び／又は塩基性化合物が、
アルカリ金属及び／又はアルカリ土類金属の水酸化物、アルカリ金属及び／又はアルカリ土類金属の酸化物、アルカリ金属及び／又はアルカリ土類金属を含有する水酸化物と炭酸塩の固溶体からなる群より選ばれる１種以上である、前記〔１〕又は〔２〕に記載のポリアミド樹脂組成物。
〔４〕
前記（Ｂ）銅化合物が、ハロゲン化銅化合物である、前記〔１〕乃至〔３〕のいずれか一に記載のポリアミド樹脂組成物。
〔５〕
ポリアミド樹脂組成物中に含まれるハロゲン元素／銅元素のモル比が、２／１〜５０／１である、前記〔１〕乃至〔４〕のいずれか一に記載のポリアミド樹脂組成物。
〔６〕
（Ｅ）脂肪酸エステル、脂肪酸アミド、及び脂肪酸金属塩からなる群より選ばれる１種以上の脂肪酸化合物をさらに含む、前記〔１〕乃至〔５〕のいずれか一に記載のポリアミド樹脂組成物。
〔７〕
前記（Ｅ）脂肪酸化合物の酸価が、１０ｍｇ／ｇ以下である、前記〔６〕に記載のポリアミド樹脂組成物。
〔８〕
前記（Ｅ）脂肪酸化合物が、金属含有量が３．５〜１１．５質量％の高級脂肪酸金属塩である、前記〔６〕又は〔７〕に記載のポリアミド樹脂組成物。
〔９〕
ポリアミド樹脂組成物中に含まれる銅元素の割合が、ポリアミド樹脂組成物１００質量％に対し、０．００５質量％以上である、前記〔１〕乃至〔８〕のいずれか一に記載のポリアミド樹脂組成物。
〔１０〕
ポリアミド樹脂組成物中に含まれる、
（前記（Ｃ）アルカリ金属及び／又はアルカリ土類金属の臭化物）／（前記（Ｄ）両性化合物及び／又は塩基性化合物）の質量比が、１００／１〜１／１００である、前記〔１〕乃至〔９〕のいずれか一に記載のポリアミド樹脂組成物。
〔１１〕
（Ｆ）無機充填材をさらに含有する、前記〔１〕乃至〔１０〕のいずれか一に記載のポリアミド樹脂組成物。
〔１２〕
前記（Ａ）ポリアミド樹脂の融点＋３０℃の温度で、圧延鋼材（ＳＳ４００）と１２時間接触させたときに、圧延鋼材の表面に銅元素の析出が発生しない、前記〔１〕乃至〔１１〕のいずれか一に記載のポリアミド樹脂組成物。
〔１３〕
前記〔１〕乃至〔１２〕のいずれか一に記載のポリアミド樹脂組成物を含有する成形体。
〔１４〕
自動車部品である前記〔１３〕に記載の成形体。
【発明の効果】
【００１３】
本発明によれば、耐熱エージング性に優れ、金属腐食性が効果的に抑制され、かつ銅析出性についても抑制されたポリアミド樹脂組成物を提供することができる。
【発明を実施するための形態】
【００１４】
以下、本発明を実施するための形態（以下、「本実施形態」と記載する。）について詳細に説明する。
なお、以下の本実施形態は、本発明を説明するための例示であり、本発明は、以下の実施形態に限定されるものではなく、その要旨の範囲内で種々変形して実施することができる。
【００１５】
〔ポリアミド樹脂組成物〕
本実施形態のポリアミド樹脂組成物は、
（Ａ）ポリアミド樹脂と、
（Ｂ）銅化合物と、
（Ｃ）アルカリ金属及び／又はアルカリ土類金属の臭化物と、
（Ｄ）両性化合物及び／又は塩基性化合物と、
を、含有する。
【００１６】
以下、前記ポリアミド樹脂組成物の各構成要素について詳細に説明する。
【００１７】
（（Ａ）ポリアミド樹脂）
本実施形態のポリアミド樹脂組成物は、（Ａ）ポリアミド樹脂（以下、（Ａ）成分と記載する場合もある。）を含有する。ポリアミド樹脂とは、主鎖に−ＣＯ−ＮＨ−（アミド）結合を有する高分子化合物を意味する。
（Ａ）ポリアミド樹脂としては、以下に限定されるものではないが、例えば、ラクタムの開環重合で得られるポリアミド樹脂、ω−アミノカルボン酸の自己縮合で得られるポリアミド樹脂、ジアミン及びジカルボン酸を縮合することで得られるポリアミド樹脂、及びこれらの共重合物が挙げられる。
これらのポリアミド樹脂は、１種のみを単独で用いてもよく、２種以上の混合物として用いてもよい。
以下、（Ａ）ポリアミド樹脂の原料について説明する。
【００１８】
ポリアミド樹脂の構成成分である単量体としての前記ラクタムとしては、以下に限定されるものではないが、例えば、ピロリドン、カプロラクタム、ウンデカラクタム、及びドデカラクタムが挙げられる。
前記ω−アミノカルボン酸としては、以下に限定されるものではないが、例えば、前記ラクタムの水による開環化合物であるω−アミノ脂肪酸が挙げられる。
なお、ラクタム又はω−アミノカルボン酸としては、１種のみを単独で用いてもよく、２種以上を併用してもよい。
【００１９】
続いて、ジアミン及びジカルボン酸を縮合することで得られるポリアミド樹脂について説明する。
まず、前記ジアミン（単量体）としては、以下に限定されるものではないが、例えば、ヘキサメチレンジアミン及びペンタメチレンジアミン等の直鎖状の脂肪族ジアミン；２−メチルペンタンジアミン及び２−エチルヘキサメチレンジアミン等の分岐型の脂肪族ジアミン；ｐ−フェニレンジアミン及びｍ−フェニレンジアミン等の芳香族ジアミン；シクロヘキサンジアミン、シクロペンタンジアミン及びシクロオクタンジアミン等の脂環式ジアミンが挙げられる。
他方、前記ジカルボン酸（単量体）としては、以下に限定されるものではないが、例えば、アジピン酸、ピメリン酸及びセバシン酸などの脂肪族ジカルボン酸；フタル酸及びイソフタル酸などの芳香族ジカルボン酸；シクロヘキサンジカルボン酸などの脂環式ジカルボン酸が挙げられる。
上述した単量体としてのジアミン及びジカルボン酸は、それぞれ１種のみを単独で用いてもよく、２種以上を併用してもよい。
【００２０】
（Ａ）ポリアミド樹脂としては、以下に限定されるものではないが、例えば、ポリアミド４（ポリα−ピロリドン）、ポリアミド６（ポリカプロアミド）、ポリアミド１１（ポリウンデカンアミド）、ポリアミド１２（ポリドデカンアミド）、ポリアミド４６（ポリテトラメチレンアジパミド）、ポリアミド６６（ポリヘキサメチレンアジパミド）、ポリアミド６１０、ポリアミド６１２、ポリアミド６Ｔ（ポリヘキサメチレンテレフタルアミド）、ポリアミド９Ｔ（ポリノナンメチレンテレフタルアミド）、及びポリアミド６Ｉ（ポリヘキサメチレンイソフタルアミド）、並びにこれらを構成成分として含む共重合ポリアミドが挙げられる。
上述したポリアミド樹脂は、１種のみを単独で用いてもよく、２種以上を組み合わせて用いてもよい。
【００２１】
上記で列挙したポリアミド樹脂の中でも、融点が２００℃以上であるポリアミド樹脂が、耐熱性向上の観点より好ましい。融点が２００℃以上であるポリアミド樹脂としては、以下に限定されるものではないが、例えば、ポリアミド６、ポリアミド６６、ポリアミド６１０、ポリアミド６１２、ポリアミド４６、ポリアミド６Ｔ、ポリアミド６Ｉ及びポリアミド９Ｔ、並びにこれらを構成成分として含む共重合ポリアミドからなる群より選択される１種以上が挙げられる。
なお、ポリアミド樹脂の融点は、ＪＩＳ  Ｋ７１２１に準拠した示差走査熱量測定法（ＤＳＣ法）によって求められたものを指す。
【００２２】
また、（Ａ）ポリアミド樹脂のポリマー鎖中の炭素数／窒素数の比（Ｃ／Ｎの比）は、耐熱エージング性の観点から、５を超えることが好ましい。炭素数／窒素数の比（Ｃ／Ｎの比）は、より好ましくは５を超えて１５以下であり、さらに好ましくは５を超えて１２以下である。
【００２３】
前記共重合ポリアミドとしては、以下に限定されるものではないが、例えば、ヘキサメチレンアジパミド及びヘキサメチレンテレフタルアミドの共重合物、ヘキサメチレンアジパミド及びヘキサメチレンイソフタルアミドの共重合物、並びにヘキサメチレンテレフタルアミド及び２−メチルペンタンジアミンテレフタルアミドからなる群より選択される１種以上の共重合物が挙げられる。
【００２４】
また、（Ａ）ポリアミド樹脂の末端基は、通常、アミノ基又はカルボキシル基を含む。（Ａ）ポリアミド樹脂における前記末端基の比は、アミノ基濃度／カルボキシル基濃度として、好ましくは９／１〜１／９であり、より好ましくは６／４〜１／９であり、さらに好ましくは５／５〜１／９である。末端基の比が前記範囲内である場合、本実施形態のポリアミド樹脂組成物の機械的強度を一層向上させることができる傾向にある。
【００２５】
（Ａ）ポリアミド樹脂におけるアミノ基末端の濃度は、好ましくは１０〜１００μｍｏｌ／ｇであり、より好ましくは１５〜８０μｍｏｌ／ｇであり、さらに好ましくは３０〜８０μｍｏｌ／ｇである。（Ａ）ポリアミド樹脂におけるアミノ基末端の濃度が前記範囲内である場合、本実施形態のポリアミド樹脂組成物の機械的強度を一層向上させることができる傾向にある。
【００２６】
（Ａ）ポリアミド樹脂におけるカルボキシル基末端の濃度は、好ましくは２０μｍｏｌ／ｇ以上であり、より好ましくは５０μｍｏｌ／ｇ以上であり、さらに好ましくは５０〜１２０μｍｏｌ／ｇであり、さらにより好ましくは５０〜１００μｍｏｌ／ｇである。（Ａ）ポリアミド樹脂におけるカルボキシル基末端の濃度が前記範囲内である場合、本実施形態のポリアミド樹脂組成物の耐熱エージング性を一層向上させることができる傾向にある。
【００２７】
ここで、本明細書における、（Ａ）ポリアミド樹脂のアミノ基末端及びカルボキシル基末端の濃度は、1Ｈ−ＮＭＲにより測定される各末端基に対応した特性シグナルの積分値によって求めることができる。
【００２８】
（Ａ）ポリアミド樹脂の末端基の濃度は、公知の方法により調整することができる。末端基濃度の調整方法としては、以下に限定されるものではないが、例えば、末端調整剤を用いる方法が挙げられる。
具体的には、（Ａ）ポリアミド樹脂の末端基濃度は、（Ａ）ポリアミド樹脂の重合時に、所定の末端基濃度となるようにモノアミン化合物、ジアミン化合物、モノカルボン酸化合物、及びジカルボン酸化合物よりなる群から選択される１種以上を添加することにより調整することができる。
これらの化合物の重合溶媒への添加時期については、末端調整剤としての機能を果たす限り特に限定されるものではなく、例えば、上述した（Ａ）ポリアミド樹脂の原料を重合溶媒に添加する際に添加する方法が挙げられる。
【００２９】
前記モノアミン化合物としては、以下に限定されるものではないが、例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン及びジブチルアミン等の脂肪族モノアミン；シクロヘキシルアミン及びジシクロヘキシルアミン等の脂環式モノアミン；アニリン、トルイジン、ジフェニルアミン及びナフチルアミン等の芳香族モノアミン、並びにこれらの任意の混合物などが挙げられる。
これらは１種のみを単独で用いてもよく、２種以上を組み合わせて用いてもよい。
【００３０】
特に、反応性、沸点、封止末端の安定性、及び価格などの観点から、前記モノアミン化合物としては、ブチルアミン、ヘキシルアミン、オクチルアミン、デシルアミン、ステアリルアミン、シクロヘキシルアミン、及びアニリンからなる群より選択される１種以上が好ましい。
【００３１】
前記ジアミン化合物としては、以下に限定されるものではないが、例えば、ヘキサメチレンジアミン及びペンタメチレンジアミン等の直鎖状の脂肪族ジアミン；２−メチルペンタンジアミン及び２−エチルヘキサメチレンジアミン等の分岐型の脂肪族ジアミン；ｐ−フェニレンジアミン及びｍ−フェニレンジアミン等の芳香族ジアミン；シクロヘキサンジアミン、シクロペンタンジアミン及びシクロオクタンジアミン等の脂環式ジアミンが挙げられる。
これらは１種のみを単独で用いてもよく、２種以上を組み合わせて用いてもよい。
【００３２】
前記モノカルボン酸化合物としては、以下に限定されるものではないが、例えば、酢酸、プロピオン酸、酪酸、吉草酸、カプロン酸、カプリル酸、ラウリン酸、トリデシル酸、ミリスチル酸、パルミチン酸、ステアリン酸、ピバリン酸及びイソブチル酸などの脂肪族モノカルボン酸；シクロヘキサンカルボン酸などの脂環式モノカルボン酸；安息香酸、トルイル酸、α−ナフタレンカルボン酸、β−ナフタレンカルボン酸、メチルナフタレンカルボン酸及びフェニル酢酸などの芳香族モノカルボン酸が挙げられる。
これらのモノカルボン酸化合物は、１種のみを単独で用いてもよく、２種以上を組み合わせて用いてもよい。
【００３３】
前記ジカルボン酸化合物としては、以下に限定されるものではないが、例えば、マロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸及びスベリン酸などの脂肪族ジカルボン酸；１，３−シクロペンタンジカルボン酸及び１，４−シクロヘキサンジカルボン酸などの脂環式ジカルボン酸；イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、ジフェニルメタン−４，４'−ジカルボン酸、ジフェニルスルホン−４，４'−ジカルボン酸及び４，４'−ビフェニルジカルボン酸などの芳香族ジカルボン酸が挙げられる。
これらのジカルボン酸化合物は、１種のみを単独で用いてもよく、２種以上を組み合わせて用いてもよい。
【００３４】
本実施形態のポリアミド樹脂組成物中の（Ａ）ポリアミド樹脂の含有量は、成形性、機械的強度の向上の観点から、好ましくは３０〜９９．９３質量％であり、より好ましくは４０〜９９．９３質量％であり、さらに好ましくは４０    〜９９．８６質量％である。
【００３５】
（（Ｂ）銅化合物）
本実施形態のポリアミド樹脂組成物は、（Ｂ）銅化合物（以下、（Ｂ）成分と記載する場合もある。）を含有する。
（Ｂ）銅化合物としては、以下に限定されるものではないが、例えば、ハロゲン化銅（ヨウ化銅、臭化第一銅、臭化第二銅、塩化第一銅など）、酢酸銅、プロピオン酸銅、安息香酸銅、アジピン酸銅、テレフタル酸銅、イソフタル酸銅、サリチル酸銅、ニコチン酸銅及びステアリン酸銅や、エチレンジアミン又はエチレンジアミン四酢酸などのキレート剤に銅の配位した銅錯塩が挙げられる。
これらは、１種のみを単独で用いてもよく、２種以上を組み合わせて用いてもよい。
【００３６】
前記で列挙した（Ｂ）銅化合物の中でも、ハロゲン化銅（ヨウ化銅、臭化第一銅、臭化第二銅、塩化第一銅など）及び酢酸銅よりなる群から選択される１種以上が好ましく、より好ましくはハロゲン化銅であり、さらに好ましくはヨウ化銅及び／又は臭化第一銅である。これらの銅化合物を用いた場合、耐熱エージング性に優れ、かつ押出時のスクリューやシリンダー部の金属腐食（以下、単に「金属腐食」ともいう）を効果的に抑制できるポリアミド樹脂組成物が得られる傾向にある。
【００３７】
本実施形態のポリアミド樹脂組成物中の（Ｂ）銅化合物の含有量は、ポリアミド樹脂組成物１００質量％に対して、好ましくは０．００１〜０．２質量％であり、より好ましくは０．００５〜０．１５質量％であり、さらに好ましくは０．０１〜０．１質量％である。
ポリアミド樹脂組成物中の（Ｂ）銅化合物の含有量が前記範囲内である場合、耐熱エージング性を一層向上させるとともに、銅の析出や金属腐食を効果的に抑制することができる傾向にある。
【００３８】
また、ポリアミド樹脂組成物中における銅元素の含有量は、ポリアミド樹脂組成物の耐熱エージング性を向上させる観点から、ポリアミド樹脂組成物１００質量％に対し、好ましくは０．００１質量％以上であり、より好ましくは０．００５質量％以上であり、さらに好ましくは０．００５〜０．０５質量％であり、さらにより好ましくは０．００７〜０．０３質量％である。
【００３９】
（（Ｃ）アルカリ金属及び／又はアルカリ土類金属の臭化物）
本実施形態のポリアミド樹脂組成物は、（Ｃ）アルカリ金属及び／又はアルカリ土類金属の臭化物（以下、（Ｃ）成分と記載する場合もある。）を含有する。
（Ｃ）アルカリ金属及び／又はアルカリ土類金属の臭化物としては、以下に限定されるものではないが、例えば、臭化カリウム、臭化ナトリウム、臭化リチウム、臭化カルシウム及び臭化マグネシウム、並びにこれらの混合物が挙げられる。
特に、本実施形態のポリアミド樹脂組成物の耐熱エージング性の向上、及び金属腐食の抑制という観点から、好ましくは臭化カリウム及び／又は臭化ナトリウムであり、より好ましくは臭化カリウムである。
【００４０】
本実施形態のポリアミド樹脂組成物中の（Ｃ）アルカリ金属及び／又はアルカリ土類金属の臭化物の含有量は、ポリアミド樹脂組成物１００質量％に対して、好ましくは０．０５〜５質量％であり、より好ましくは０．１〜２質量％であり、さらに好ましくは０．１〜０．５質量％である。
（Ｃ）アルカリ金属及び／又はアルカリ土類金属の臭化物の含有量が前記範囲内である場合、ポリアミド樹脂組成物の耐熱エージング性が一層向上するとともに、銅析出や金属腐食を効果的に抑制することができる傾向にある。
【００４１】
本実施形態のポリアミド樹脂組成物における、前記（Ｂ）銅化合物と前記（Ｃ）アルカリ金属及び／又はアルカリ土類金属の臭化物との含有割合は、ハロゲン元素と銅元素とのモル比（ハロゲン元素／銅元素）が２／１〜５０／１となるように、それぞれ含有させることが好ましく、より好ましくは５／１〜３０／１であり、さらに好ましくは５／１〜２０／１となるように含有させる。
（ハロゲン元素／銅元素）の含有割合が前記範囲内である場合、本実施形態のポリアミド樹脂組成物の耐熱エージング性を一層向上させることができる傾向にある。
ここで、ハロゲン元素は、例えば（Ｂ）銅化合物がハロゲン化銅の場合、ハロゲン化銅に由来するハロゲン元素と、（Ｃ）アルカリ金属及び／又はアルカリ土類金属の臭化物に由来する臭素元素の合計を意味する。
【００４２】
前記ハロゲン元素と銅元素とのモル比（ハロゲン元素／銅元素）が２／１以上である場合、本実施形態のポリアミド樹脂組成物において、銅析出及び金属腐食を効果的に抑制することができるため好適である傾向にある。
一方、前記モル比（ハロゲン元素／銅元素）が５０／１以下である場合、本実施形態のポリアミド樹脂組成物において、靭性などの機械的な物性を殆ど損なうことなく、成形機のスクリュー等の腐食を防止できる傾向にある。
【００４３】
（（Ｄ）両性化合物及び／又は塩基性化合物）
本実施形態のポリアミド樹脂組成物は、（Ｄ）両性化合物及び／又は塩基性化合物（以下、（Ｄ）成分と記載する場合もある。）を含有する。
（Ｄ）両性化合物及び／又は塩基性化合物としては、以下に限定されるものではないが、例えば、炭酸金属塩、重炭酸金属塩、金属水酸化物、金属酸化物、及びこれらの固溶体等が挙げられる。これらは、１種のみを単独で用いてもよく、２種以上の混合物として用いてもよい。特に、金属腐食の抑制、ポリアミド樹脂組成物の機械的強度の観点から、金属水酸化物、金属酸化物及びこれらの固溶体から選ばれる１種以上であることが好ましく、アルカリ金属及び／又はアルカリ土類金属の水酸化物、アルカリ金属及び／又はアルカリ土類金属の酸化物、アルカリ金属及び／又はアルカリ土類金属を含有する水酸化物と炭酸塩の固溶体、から選ばれる１種以上であることがより好ましい。
【００４４】
（Ｄ）両性化合物及び／又は塩基性化合物としては、以下に限定されるものではないが、例えば、炭酸ナトリウム、炭酸カルシウム、炭酸マグネシウム、炭酸カリウム、炭酸リチウム、重炭酸ナトリウム、重炭酸カリウム、重炭酸リチウム、水酸化ナトリウム、水酸化カルシウム、水酸化マグネシウム、水酸化カリウム、水酸化リチウム、水酸化アルミニウム、水酸化鉄、水酸化銅、水酸化亜鉛、酸化ナトリウム、酸価カルシウム、酸化マグネシウム、酸化カリウム、酸化リチウム、酸化アルミニウム、酸化鉄、酸化銅、酸化亜鉛、ハイドロタルサイト類化合物などが挙げられる。
【００４５】
本実施形態のポリアミド樹脂組成物中の（Ｄ）両性化合物及び／又は塩基性化合物の含有量は、本実施形態のポリアミド樹脂組成物１００質量％に対して、０．０１〜１０質量％であることが好ましく、０．０１〜５質量％であることがより好ましく、０．０３〜２質量％であることがさらに好ましい。
前記（Ｄ）両性化合物及び／又は塩基性化合物の含有量を前記範囲内とすることにより、金属腐食や銅析出の抑制に一層優れるポリアミド樹脂組成物が得られる傾向にある。
【００４６】
本実施形態のポリアミド樹脂組成物において、前記（Ｃ）アルカリ金属及び／又はアルカリ土類金属の臭化物と、前記（Ｄ）両性化合物及び／又は塩基性化合物との含有割合は、質量比（（Ｃ）成分／（Ｄ）成分）で１００／１〜１／１００であることが好ましく、より好ましくは５０／１〜１／５０であり、さらに好ましくは１０／１〜１／１０であり、さらにより好ましくは１０／１〜１／１である。
本実施形態のポリアミド樹脂組成物中における質量比（（Ｃ）成分／（Ｄ）成分）が前記範囲内である場合、耐熱エージング性を一層向上させることができるとともに、金属腐食や銅析出をより一層抑制することができる傾向にある。
【００４７】
（ポリアミド樹脂組成物に含まれ得る他の成分）
（（Ｅ）脂肪酸化合物）
本実施形態のポリアミド樹脂組成物は、耐熱エージング性をより一層向上させる観点から、（Ｅ）脂肪酸エステル、脂肪酸アミド、及び脂肪酸金属塩からなる群より選ばれる１種以上の脂肪酸化合物（以下、（Ｅ）脂肪酸化合物、（Ｅ）成分と記載する場合もある。）をさらに含有してもよい。
なお、（Ｅ）脂肪酸化合物は、１種のみを単独で用いてもよく、２種以上を組み合わせて用いてもよい。
【００４８】
（Ｅ）脂肪酸化合物を構成する脂肪酸としては、脂肪族モノカルボン酸が挙げられる。特に、炭素数８以上の脂肪酸が好ましく、より好ましくは炭素数８〜４０の脂肪酸である。
前記脂肪酸としては、以下に限定されるものではないが、例えば、飽和又は不飽和の、直鎖状又は分岐状の、脂肪族モノカルボン酸が挙げられる。
脂肪酸としては、以下に限定されるものではないが、例えば、ステアリン酸、パルミチン酸、ベヘン酸、エルカ酸、オレイン酸、ラウリン酸、モンタン酸等が挙げられる。
【００４９】
前記脂肪酸エステルとは、前記脂肪酸とアルコールとのエステル化合物である。
アルコールとしては、以下に限定されるものではないが、例えば、１，３−ブタンジオール、トリメチロールプロパン、ステアリルアルコール、ベヘニルアルコール、ラウリルアルコール等が挙げられる。
脂肪酸エステルとしては、以下に限定されるものではないが、例えば、ステアリン酸ステアリル、ベヘン酸ベヘニル、モンタン酸−１，３−ブタンジオールエステル、モンタン酸−トリメチロールプロパンエステル、トリメチロールプロパントリラウレート、ブチルステアレート等が挙げられる。
【００５０】
前記脂肪酸アミドとは、前記脂肪酸のアミド化物である。
前記脂肪酸アミドとしては、以下に限定されるものではないが、例えば、ステアリン酸アミド、オレイン酸アミド、エルカ酸アミド、エチレンビスステアリルアミド、エチレンビスオレイルアミド、Ｎ−ステアリルステアリルアミド、Ｎ−ステアリルエルカアミド等が挙げられる。特に、ステアリン酸アミド、エルカ酸アミド、エチレンビスステアリルアミド、及びＮ−ステアリルエルカアミドが好ましく、エチレンビスステアリルアミド及びＮ−ステアリルエルカアミドがより好ましい。
【００５１】
前記脂肪酸金属塩とは、前記脂肪酸の金属塩である。
脂肪酸と塩を形成する金属元素としては、元素周期律表の第１族元素（アルカリ金属）、第２族元素（アルカリ土類金属）、第３族元素、亜鉛、アルミニウム等が挙げられる。
当該金属元素としては、ナトリウム、カリウム等のアルカリ金属、カルシウム、マグネシウム等のアルカリ土類金属、アルミニウムが好ましい。
前記脂肪酸金属塩としては、以下に限定されるものではないが、例えば、ステアリン酸カルシウム、ステアリン酸アルミニウム、ステアリン酸亜鉛、ステアリン酸マグネシウム、モンタン酸カルシウム、モンタン酸ナトリウム、モンタン酸アルミニウム、モンタン酸亜鉛、モンタン酸マグネシウム、ベヘン酸カルシウム、ベヘン酸ナトリウム、ベヘン酸亜鉛、ラウリン酸カルシウム、ラウリン酸亜鉛、パルミチン酸カルシウム等の高級脂肪酸塩が挙げられる。ここで、高級脂肪酸とは、炭素数が１０を超える脂肪酸である。
前記脂肪酸金属塩としては、モンタン酸金属塩、ベヘン酸金属塩及びステアリン酸金属塩が好適に用いられ、特に、ステアリン酸カルシウム、ステアリン酸アルミニウム、ステアリン酸亜鉛、ステアリン酸マグネシウム、モンタン酸カルシウム、モンタン酸亜鉛、モンタン酸マグネシウム、ベヘン酸カルシウム、ベヘン酸亜鉛が好ましく、ステアリン酸アルミニウム、ステアリン酸亜鉛、ステアリン酸マグネシウム、モンタン酸カルシウム、モンタン酸亜鉛、ベヘン酸カルシウム、ベヘン酸亜鉛がより好ましく、モンタン酸カルシウム、モンタン酸亜鉛、ベヘン酸亜鉛がさらに好ましい。
これら脂肪酸金属塩は、１種のみを単独で用いてもよく、２種以上を組み合わせて用いてもよい。
【００５２】
前記脂肪酸金属塩中の金属含有量は、ポリアミド樹脂組成物の金属腐食や銅析出の抑制、外観及び離型性の観点から、脂肪酸金属塩１００質量％に対し、３．５〜１１．５質量％であることが好ましい。脂肪酸金属塩中の金属含有量は、より好ましくは３．５〜１０．０質量％であり、さらに好ましくは４．０〜９．０質量％である。
【００５３】
前記（Ｅ）脂肪酸化合物は、本実施形態のポリアミド樹脂組成物の金属腐食や銅析出を抑制する観点から、ＪＩＳ  Ｋ  ００７０に従って測定した酸価（試料１ｇ中に含有する遊離脂肪酸、樹脂酸などを中和するのに必要とする水酸化カリウムのｍｇ数）が、１０ｍｇ／ｇ以下であることが好ましい。（Ｅ）脂肪酸化合物の酸価は、より好ましくは０．０１〜１０ｍｇ／ｇであり、さらに好ましくは０．０１〜５ｍｇ／ｇであり、さらにより好ましくは０．０１〜３ｍｇ／ｇであり、よりさらに好ましくは０．０１〜１ｍｇ／ｇである。
【００５４】
前記（Ｅ）脂肪酸化合物としては、成形性が一層良好になる観点から、脂肪酸アミド、脂肪酸金属塩が好ましく、特に、本実施形態のポリアミド樹脂組成物の外観及び離型性がより一層良好になる観点から、脂肪酸金属塩がより好ましい。
【００５５】
前記（Ｅ）脂肪酸化合物の融点は、本実施形態のポリアミド樹脂組成物の外観及び離型性がより一層良好になる観点から、１１０〜１５０℃であることが好ましく、より好ましくは１１５〜１４５℃、さらに好ましくは１１５〜１４０℃である。
（Ｅ）脂肪酸化合物の融点は、示差走査熱量測定（ＤＳＣ）等により測定することができる。
【００５６】
本実施形態のポリアミド樹脂組成物中の（Ｅ）脂肪酸化合物の含有量は、ポリアミド樹脂組成物１００質量％に対して、０．０１〜１０質量％であることが好ましく、０．０３〜５質量％であることがより好ましく、０．０５〜２質量％であることがさらに好ましい。
（Ｅ）脂肪酸化合物の含有量を上記範囲内とすることにより、外観、離型性、機械的強度、及び可塑化性に一層優れるポリアミド樹脂組成物が得られる傾向にある。
【００５７】
本実施形態のポリアミド樹脂組成物において、前記（Ｃ）アルカリ金属及び／又はアルカリ土類金属の臭化物と、前記（Ｅ）脂肪酸化合物との含有割合は、質量比（（Ｃ）成分／（Ｅ）成分）で２／１〜１／１０であることが好ましく、より好ましくは２／１〜１／５であり、さらに好ましくは１／１〜１／５であり、さらにより好ましくは１／１〜１／３である。
前記質量比（（Ｃ）成分／（Ｅ）成分）が前記範囲内である場合、本実施形態のポリアミド樹脂組成物の耐熱エージング性を一層向上させることができるとともに、金属腐食や銅析出をより一層抑制することができる傾向にある。
【００５８】
（（Ｆ）無機充填材）
本実施形態においては、上述した（Ａ）〜（Ｄ）成分、また、前記（Ｅ）成分に加えて、（Ｆ）無機充填材（以下、（Ｆ）成分と記載する場合もある。）を、ポリアミド樹脂組成物に、さらに含有させてもよい。
（Ｆ）無機充填材としては、以下に限定されるものではないが、例えば、ガラス繊維、炭素繊維、ケイ酸カルシウム繊維、チタン酸カリウム繊維、ホウ酸アルミニウム繊維、フレーク状ガラス、タルク、カオリン、マイカ、ハイドロタルサイト、炭酸カルシウム、炭酸亜鉛、酸化亜鉛、リン酸一水素カルシウム、ウォラストナイト、シリカ、ゼオライト、アルミナ、ベーマイト、水酸化アルミニウム、酸化チタン、酸化ケイ素、酸化マグネシウム、ケイ酸カルシウム、アルミノケイ酸ナトリウム、ケイ酸マグネシウム、ケッチェンブラック、アセチレンブラック、ファーネスブラック、カーボンナノチューブ、グラファイト、黄銅、銅、銀、アルミニウム、ニッケル、鉄、フッ化カルシウム、雲母、モンモリロナイト、膨潤性フッ素雲母及びアパタイトが挙げられる。
これらは、１種のみを単独で用いてもよいし、２種以上を組み合わせて用いてもよい。
【００５９】
前記で例挙した（Ｆ）無機充填材の中でも、本実施形態のポリアミド樹脂組成物の機械的強度及び剛性を増大させる観点から、ガラス繊維、炭素繊維、フレーク状ガラス、タルク、カオリン、マイカ、ウォラストナイト、シリカ、カーボンナノチューブ、グラファイト、フッ化カルシウム、モンモリロナイト、膨潤性フッ素雲母及びアパタイトよりなる群から選択される１種以上が好ましい。（Ｆ）無機充填材としては、より好ましくは、ガラス繊維、炭素繊維、ウォラストナイト、タルク、マイカ、カオリン及び窒化珪素からなる群より選択される１種以上である。
【００６０】
前記ガラス繊維や炭素繊維としては、優れた機械的特性をポリアミド樹脂組成物に付与できる観点から、ポリアミド樹脂組成物中において、数平均繊維径が３〜３０μｍであり、重量平均繊維長が１００〜７５０μｍであり、重量平均繊維長と数平均繊維径とのアスペクト比（重量平均繊維長を数平均繊維径で除した値）が１０〜１００であるものが好ましい。
【００６１】
また、前記ウォラストナイトとしては、優れた機械的特性をポリアミド樹脂組成物に付与できるという観点から、ポリアミド樹脂組成物中において、数平均繊維径が３〜３０μｍであり、重量平均繊維長が１０〜５００μｍであり、及びアスペクト比が３〜１００であるものが好ましい。
【００６２】
また、前記タルク、マイカ、カオリン、及び窒化珪素としては、優れた機械的特性をポリアミド樹脂組成物に付与できるという観点から、ポリアミド樹脂組成物中における数平均粒子径が０．１〜１０μｍであるものが好ましい。
【００６３】
ここで、本明細書における数平均繊維径、数平均粒子径及び重量平均繊維長は、以下の方法により測定することができる。
ポリアミド樹脂組成物を電気炉に入れて、樹脂組成物中に含まれる有機物を焼却処理し、残渣分から、例えば１００本以上の無機充填材を任意に選択し、ＳＥＭで観察して、これらの無機充填材の繊維径及び粒子径を測定することにより数平均繊維径及び数平均粒子径を測定する。また、倍率１０００倍でのＳＥＭ写真を用いて繊維長を計測することにより重量平均繊維長を求める。
【００６４】
前記（Ｆ）無機充填材は、シランカップリング剤などにより表面処理を施してもよい。
前記シランカップリング剤としては、以下に限定されるものではないが、例えば、γ−アミノプロピルトリエトキシシラン、γ−アミノプロピルトリメトキシシラン及びＮ−β−（アミノエチル）−γ−アミノプロピルメチルジメトキシシラン等のアミノシラン類；γ−メルカプトプロピルトリメトキシシラン及びγ−メルカプトプロピルトリエトキシシラン等のメルカプトシラン類；エポキシシラン類；ビニルシラン類が挙げられる。
無機充填材は、上記から選択される１種以上であることが好ましく、アミノシラン類がより好ましい。
【００６５】
また、前記ガラス繊維及び炭素繊維は、さらに集束剤として、カルボン酸無水物含有不飽和ビニル単量体と前記カルボン酸無水物含有不飽和ビニル単量体を除く不飽和ビニル単量体とを構成単位として含む共重合体、エポキシ化合物、ポリカルボジイミド化合物、ポリウレタン樹脂、アクリル酸のホモポリマー、アクリル酸とその他共重合性モノマーとのコポリマー、並びにこれらの第１級、第２級及び第３級アミンとの塩などを含んでもよい。これらは、１種のみを単独で用いてもよいし、２種以上を組み合わせて用いてもよい。
【００６６】
集束剤を含むガラス繊維及び炭素繊維は、公知のガラス繊維及び炭素繊維の製造工程において、集束剤とガラス繊維又は炭素繊維とを連続的に反応させることにより得ることができる。
具体的には、ローラー型アプリケーターなどの公知の方法を用いて、前記集束剤をガラス繊維及び炭素繊維に付与して製造した繊維ストランドを乾燥することにより得ることができる。
前記繊維ストランドをロービングとしてそのまま使用してもよく、さらに切断工程を行いチョップドガラスストランドとして使用してもよい。
前記集束剤は、ガラス繊維又は炭素繊維１００質量％に対し、固形分率として０．２〜３質量％相当を付与（添加）することが好ましく、より好ましくは０．３〜２質量％相当を付与（添加）する。
ガラス繊維及び炭素繊維の集束を維持する観点から、集束剤の添加量は、ガラス繊維又は炭素繊維１００質量％に対し、固形分率として０．２質量％以上相当であることが好ましい。一方、本実施形態のポリアミド樹脂組成物の熱安定性向上の観点から、３質量％以下相当であることが好ましい。また、ストランドの乾燥は切断工程後に行ってもよく、又はストランドの乾燥後に切断工程を行ってもよい。
本実施形態のポリアミド樹脂組成物中の（Ｆ）無機充填材の含有量は、成形性、機械的強度の向上の観点から、好ましくは１０〜７０質量％であり、より好ましくは１５〜６５質量％であり、さらに好ましくは２０〜６５質量％である。
【００６７】
（その他の成分）
本実施形態のポリアミド樹脂組成物は、上述した（Ａ）〜（Ｆ）成分の他に、本発明の効果を損なわない範囲において、必要に応じてさらにその他の成分を含有してもよい。
【００６８】
その他の成分としては、以下に限定されるものではないが、例えば、酸化防止剤、紫外線吸収剤、熱安定剤、光劣化防止剤、可塑剤、滑剤、離型剤、核剤、難燃剤、着色剤、染色剤や顔料などを添加してもよいし、他の熱可塑性樹脂を混合してもよい。
ここで、前記その他の成分は、それぞれ性質が大きく異なるため、各成分についての好適な含有量は様々である。そして、当業者であれば、上記した他の成分ごとの好適な含有量は設定可能である。
【００６９】
〔ポリアミド樹脂組成物の製造方法〕
本実施形態のポリアミド樹脂組成物の製造方法としては、以下に制限されないが、例えば、単軸又は多軸の押出機によって、（Ａ）ポリアミド樹脂を溶融させた状態で、前記（Ｂ）成分、（Ｃ）成分、及び（Ｄ）成分を混練する方法を用いることができる。
（Ｆ）無機充填材を用いる場合、上流側供給口と下流側供給口とを備えた二軸押出機を使用し、上流側供給口から（Ａ）ポリアミド樹脂、前記（Ｂ）成分、（Ｃ）成分、（Ｄ）成分、及び必要に応じて（Ｅ）成分を供給して溶融させた後、下流側供給口から（Ｆ）無機充填材を供給して溶融混練する方法を用いることが好ましい。また、ガラス繊維及び炭素繊維などのロービングを用いる場合も、公知の方法で複合化することができる。
【００７０】
〔ポリアミド樹脂組成物の特性〕
本実施形態のポリアミド樹脂組成物は、（Ａ）ポリアミド樹脂の融点＋３０℃の温度で、圧延鋼材（ＳＳ４００）と１２時間接触させたときに、前記圧延鋼材の表面に、銅元素の析出が発生しないものであることが好ましい。
本実施形態のポリアミド樹脂組成物においては、（Ｄ）両性化合物及び／又は塩基性化合物を含有することにより、銅析出を効果的に抑制できる。さらに、（Ｅ）脂肪酸化合物の酸価を１０ｍｇ／ｇ以下とすることにより、銅析出をより効果的に抑制できる傾向にある。
本実施形態のポリアミド樹脂組成物の銅析出については、後述する実施例に記載する方法により検証することができる。
【００７１】
〔成形体〕
本実施形態の成形体は、上述した本実施形態のポリアミド樹脂組成物を含み、例えば、ポリアミド樹脂組成物を射出成形することにより得られる。
【００７２】
〔用途〕
本実施形態の成形体は、例えば、自動車用、機械工業用、電気・電子用、産業資材用、工業材料用、日用・家庭品用等の種々の成形体や部品として好適に使用できる。
【実施例】
【００７３】
以下、具体的な実施例及び比較例を挙げて本発明について詳細に説明するが、本発明は以下の実施例に限定されるものではない。
【００７４】
〔評価方法〕
以下、実施例及び比較例で行った評価の方法について説明する。
＜引張強度＞
実施例及び比較例で得られたポリアミド樹脂組成物のペレットから、射出成形機（ＰＳ−４０Ｅ：日精樹脂株式会社製）を用いて、ＩＳＯ  ３１６７に準拠した方法により、多目的試験片（Ａ型）の成形片を製造した。
その際、射出及び保圧の時間２５秒、冷却時間１５秒、金型温度８０℃、溶融樹脂温度２９０℃に設定した。
得られた多目的試験片（Ａ型）を用いて、ＩＳＯ  ５２７に準拠した方法により引張速度５ｍｍ／分で引張試験を行い、引張強度（ＭＰａ）を測定した。
【００７５】
＜熱老化後の引張強度＞
上記＜引張強度＞で製造した多目的試験片（Ａ型）を、熱風循環式オーブン内で、１５０℃で２，０００時間熱老化させた。
これを２３℃で２４時間以上冷却した後、ＩＳＯ  ５２７に準拠した方法により引張速度５ｍｍ／分で引張試験を行い、２，０００時間熱老化後の引張強度（ＭＰａ）を測定した。
【００７６】
＜金属腐食＞
実施例及び比較例で得られたポリアミド樹脂組成物のペレットを、耐圧２．０ＭＰａ、内容量１００ｍＬのＳＵＳ３１４製オートクレーブに２０ｇ入れ、次いで表面を＃２０００研磨した１０ｍｍ×２０ｍｍ×２ｍｍで圧延鋼材（ＳＳ４００）試験片を入れ、さらに、ポリアミド樹脂組成物のペレット２０ｇを入れて、圧延鋼材試験片を埋没させた。
オートクレーブ内部を窒素置換した後密閉し、ポリアミド樹脂組成物に用いたポリアミド樹脂がＰＡ６６の場合は２９０℃、ＰＡ６の場合は２５０℃にて１２時間加熱した。
続いて、流水下にて室温まで冷却しオートクレーブを開放した。
溶融固化したポリアミド樹脂組成物のペレット中から圧延鋼材試験片を取り出し、ＨＦＩＰ（ヘキサフルオロプロパノール）を用いて圧延鋼材試験片表面に付着したポリアミド樹脂組成物を除去した後、圧延鋼材試験片の質量を０．０１ｍｇ単位まで精秤し、予め測定しておいた試験前の圧延鋼材試験片の質量で除算し、質量減少率を質量ｐｐｍで求めた。
【００７７】
＜銅析出＞
上記の金属腐食試験後の圧延鋼材試験片の表面を観察し、銅元素の析出状況を目視観察し、以下により評価した。
◎：銅元素の析出が全く観察されなかった。
○：銅元素の析出が、圧延鋼材の表面積に対し５％未満であった。
△：銅元素の析出が、圧延鋼材の表面積に対し５％以上１０％未満であった。
×：銅元素の析出が、圧延鋼材の表面積に対し１０％以上であった。
【００７８】
〔原料の調製〕
（１．ポリアミド樹脂）
（１−１）ポリアミド６６（以下、「ＰＡ−１」と略記する。）
ＶＮ（硫酸）：１４３ｍｌ／ｇ、アミノ末端基：４８ｍｍｏｌ／ｋｇ、カルボン酸末端基：７９ｍｍｏｌ／ｋｇ
（１−２）ポリアミド６６（以下、「ＰＡ−２」と略記する。）
ＶＮ（硫酸）：１４０ｍｌ／ｇ、アミノ末端基：８０ｍｍｏｌ／ｋｇ、カルボン酸末端基：４６ｍｍｏｌ／ｋｇ
【００７９】
（２．ヨウ化銅（以下、「ＣｕＩ」と略記する。））
和光純薬工業社製の試薬を使用した。
【００８０】
（３．臭化カリウム（以下、「ＫＢｒ」と略記する。））
和光純薬工業社製の試薬を使用した。
【００８１】
（４．ヨウ化カリウム（以下、「ＫＩ」と略記する。））
和光純薬工業社製の試薬を使用した。
【００８２】
（５．両性化合物、塩基性化合物）
（５−１）酸化カルシウム（以下、「ＣａＯ」と略記する。）
和光純薬工業社製の試薬を使用した。
（５−２）水酸化カルシウム（以下、「Ｃａ（ＯＨ）2」と略記する。）
和光純薬工業社製の試薬を使用した。
（５−３）酸化亜鉛（以下、「ＺｎＯ」と略記する。）
和光純薬工業社製の試薬を使用した。
【００８３】
（６．脂肪酸化合物）
（６−１）モンタン酸カルシウム（以下、「ＭｏｎＣａ」と略記する。）
酸価：０．８ｍｇ／ｇ、融点：１２０℃
（６−２）エチレンビスステアリルアミド（以下、「ＥＢＳ」と略記する。）
酸価：８ｍｇ／ｇ、融点：１４０℃
（６−３）ステアリン酸亜鉛（以下、「ＳｔＺｎ」と略記する。）
酸価：０．５ｍｇ／ｇ、融点：１２０℃
（６−４）モノステアリン酸アルミニウム（以下、「ＳｔＡｌ」と略記する。）
酸価：１４ｍｇ／ｇ、融点：１７０℃
【００８４】
（７．ガラス繊維（以下、「ＧＦ」と略記する。））
商品名：ＥＣＳ  ０３Ｔ−２７５Ｈ（日本電気硝子社製）を用いた。
【００８５】
〔実施例１〜１１〕、〔比較例１〜５〕
押出機の上流側から１番目のバレルに上流側供給口を有し、かつ９番目のバレルに下流側供給口を有する、Ｌ／Ｄ（押出機のシリンダーの長さ／押出機のシリンダー径）＝４８（バレル数：１２）の二軸押出機［ＺＳＫ−２６ＭＣ：コペリオン社製（ドイツ）］を用いた。
前記二軸押出機において、上流側供給口からダイまでを２８０℃、スクリュー回転数２５０ｒｐｍ、及び吐出量２５ｋｇ／時間に設定した。
かかる条件下で、下記表１の上欄に記載された割合に従い、上流側供給口より、ポリアミド樹脂（ＰＡ）、ＣｕＩ、ＫＢｒ又はＫＩ、両性化合物、塩基性化合物、脂肪酸化合物をそれぞれ供給した。
実施例１０、１１については、下流側供給口よりＧＦを供給した。
そして、これらを溶融混練することで、ポリアミド樹脂組成物のペレットを製造した。
得られたポリアミド樹脂組成物を、上記の溶融樹脂温度及び金型温度で成形し、引張強度、熱老化後の引張強度、金属腐食及び銅析出を評価した。
これらの評価（計数）結果などを下記表１に示す。
【００８６】
【表１】
0006678424.tif 000002
【００８７】
まず、表１の見方について説明する。
引張強度が大きい程、機械的強度に優れることを示す。
また、熱老化後の引張強度が大きい程、特に耐熱エージング性に優れることを示す。
さらに、金属腐食試験の質量減少量が小さい程、金属腐食性が効果的に抑制されていることを示す。
【００８８】
表１に示すように、実施例１〜１１においては、両性化合物及び／又は塩基性化合物を用いることにより、耐熱エージング性が高く、金属腐食及び銅析出がバランス良く抑制され、熱安定性の良好なポリアミド樹脂組成物が得られた。
特に、酸価が１０ｍｇ／ｇ以下の脂肪酸化合物を添加した実施例１〜８及び１０、１１においては、金属腐食性や銅析出がより一層抑制されていた。
一方、両性化合物、塩基性化合物、脂肪酸化合物を含まない比較例１は、耐熱エージング性に劣ることが分かった。脂肪酸化合物を含むが、両性化合物、塩基性化合物を含まない比較例２及び３では、耐熱エージング性は優れるものの、金属腐食性や銅析出性に劣ることが分かった。
また、実施例２と、比較例２、比較例４及び比較例５の対比から、ヨウ化カリウムを使用した場合は、両性化合物、塩基性化合物の添加によって金属腐食性や銅析出性は影響を受けないが、臭化カリウムを使用した場合には、両性化合物、塩基性化合物の添加によって、金属腐食性や銅析出性を効果的に抑制できることが分かった。
【００８９】
以上のことから、本発明のポリアミド樹脂組成物は、耐熱エージング性に優れ、金属腐食を効果的に抑制でき、かつ銅析出についても顕著に抑制効果が得られることが分かった。
【産業上の利用可能性】
【００９０】
本発明のポリアミド樹脂組成物は、自動車部品や各種電子部品など、高レベルの機械的な物性が要求される成形品の材料として、産業上の利用可能性がある。